(57)【要約】  基材上に材料の交互積層のコーティングを提供するためにとりわけ有用な装置及び方法。
2018530424.tif 000002
【特許請求の範囲】
【請求項１】
ベルトを移動させるための第１のローラと、
ベルトを移動させるための第２のローラと、
前記第１のローラ及び前記第２のローラの周囲でテンションをかけられたベルトと、
前記ベルトに面するように配置された堆積ステーションであって、
第１の自己制限的単層形成材料の単層を前記ベルトに付着させるための第１の堆積要素と、
リンス要素と、
第２の自己制限的単層形成材料の単層を前記ベルトに付着させるための第２の堆積要素と、を含む、堆積ステーションと、
前記第１の堆積要素の下流に配置されて、前記ベルト上に上流方向に吹きつけるガスカーテンを提供する、方向性ガスカーテン生成要素と、を備える装置。
【請求項２】
第１のバッキング要素を更に備え、前記第１のバッキング要素は、前記ベルトの少なくとも一部分が前記バッキング要素と前記方向性ガスカーテン提供要素との間に介在するように配置される、請求項１に記載の装置。
【請求項３】
第２のバッキング要素を更に備え、前記第２のバッキング要素は、前記ベルトの少なくとも一部分が前記第２のバッキング要素と前記堆積ステーションとの間に介在するように配置される、請求項１又は２に記載の装置。
【請求項４】
前記第１の自己制限的単層形成材料堆積要素及び前記第２の自己制限的単層形成材料堆積要素のうちの少なくとも１つは噴霧器である、請求項１〜３のいずれか一項に記載の装置。
【請求項５】
前記方向性ガスカーテン生成要素は、前記ベルトに付着されていない、液体、カチオン性材料、又はアニオン性材料を除去するのに十分な圧力を有する方向性ガスカーテンを生成する、請求項１〜４のいずれか一項に記載の装置。
【請求項６】
前記装置は、前記ベルトが少なくとも０．２５ｍ／ｓの速度で移動している間に、カチオン性材料又はアニオン性材料の単層を前記ベルトに付着させることができる、請求項１〜５のいずれか一項に記載の装置。
【請求項７】
前記ベルトは、無端ベルトである、請求項１〜６のいずれか一項に記載の装置。
【請求項８】
前記第１の自己制限的単層形成材料は、カチオン性材料又はアニオン性材料のうちの１つだけであり、
前記第２の自己制限的単層形成材料は、カチオン性材料又はアニオン性材料のうちの１つだけであり、
前記第１の自己制限的単層形成材料及び前記第２の自己制限的単層形成材料のうちの一方だけがカチオン性材料であり、他方がアニオン性材料であることを条件とする、請求項１〜７のいずれか一項に記載の装置。
【請求項９】
前記装置は、少なくとも５つの堆積要素を備える、請求項１〜８のいずれか一項に記載の装置。
【請求項１０】
基材上に交互積層のコーティングを作製する方法であって、
（ａ）ベルトが堆積ステーションに面するように、第１のローラ及び第２のローラの周囲で前記ベルトの形態をした基材にテンションをかけることであって、
前記堆積ステーションは、
第１の自己制限的単層形成材料の少なくとも単層を前記ベルトに付着させるための第１の堆積要素を含む、ことと、
（ｂ）前記第１の堆積要素を連動させて前記ベルト上に第１の自己制限的単層形成材料を含む第１の液体を適用しながら、最初の回転の間、前記ベルトを前記第１のローラ及び前記第２のローラの周囲で移動させることと、
（ｃ）前記堆積ステーションの下流に配置された方向性ガスカーテン生成要素を連動させて、前記ベルトからの液体の計量と前記ベルトの乾燥を同時に行うガスカーテンを提供することと、を含む方法。
【請求項１１】
前記堆積ステーションは、
前記第１の堆積要素の下流に配置されたリンス要素と、
前記リンス要素の下流に配置されて第２の自己制限的単層形成材料の単層を前記ベルトに付着させるための第２の堆積要素と、を更に含み、
前記方法は、
（ｄ）前記リンス要素を連動させることと、
（ｅ）前記第２の堆積要素を連動させて、前記ベルト上に第２の自己制限的単層形成材料の少なくとも単層を付着させることと、を更に含む、請求項１０に記載の方法。
【請求項１２】
所定数の単層のうちの少なくとも１つが堆積されるまで、所定の時間が経過するまで、所定の厚さが達成されるまで、又は、所定の、光学的、化学的若しくは物理的特性が達成されるまで、前記ベルトは移動を停止しない、請求項１１に記載の方法。
【請求項１３】
前記装置は、少なくとも５つを含む、請求項９又は１０に記載の方法。
【請求項１４】
ステップ（ａ）〜（ｇ）の各々が少なくとも更にもう１回順番に繰り返される、請求項１３に記載の方法。
【請求項１５】
前記第１の自己制限的単層形成材料は、カチオン性材料又はアニオン性材料のうちの１つだけであり、
前記第２の自己制限的単層形成材料は、カチオン性材料又はアニオン性材料のうちの１つだけであり、
前記第１の自己制限的単層形成材料及び前記第２の自己制限的単層形成材料のうちの一方だけがカチオン性材料であり、他方がアニオン性材料であることを条件とする、請求項９〜１４のいずれか一項に記載の方法。
【発明の詳細な説明】
【技術分野】
【０００１】
本開示は、交互積層コーティングのための装置、並びに交互積層コーティングの方法に関する。
【背景技術】
【０００２】
交互積層（ＬＢＬとして知られることもある）コーティングは、当該技術分野において公知であり、従来より、基材をポリカチオン溶液に浸漬してポリカチオンの単層を堆積させる浸漬コーティング（dip−coating）技術によって行われていた。基材をポリカチオン溶液から取り出し、リンスして過剰のポリカチオンを除去し、ポリアニオン溶液に浸漬してポリアニオンの単層を堆積させ、ポリアニオン溶液から取り出し、最後に再びリンスして過剰のポリアニオンを除去していた。このプロセスの結果として、基材の表面上に二重層が堆積されていた。このプロセスを繰り返して、所望の数の二重層を得ることができた。
【０００３】
さまざまな物質が、ＬＢＬ二重層のさまざまな単層に使用されている。一般的には、２つの単層は、各単層が他の単層だけに（そして、最初に堆積した単層の場合には、基材に）結合するか又は付着するが、それ自体には結合も付着もしないように選択される。
【発明の概要】
【０００４】
本明細書に開示された装置は、ベルトを移動させるための第１のローラと、ベルトを移動させるための第２のローラと、第１のローラ及び第２のローラの周囲でテンションをかけられたベルトと、ベルトに面するように配置された堆積ステーション（deposition station）とを備えることができ、この堆積ステーションは、（１）第１の自己制限的単層形成材料（self−limiting monolayer forming material）の単層をベルトに付着させるための第１の堆積要素（depositing element）、（２）リンス要素（rinsing element）、及び（３）第２の自己制限的単層形成材料の単層をベルトに付着させるための第２の堆積要素を含んでいる。この装置はまた、方向性ガスカーテン生成要素（directional gas curtain producing element）を含み、この要素は堆積ステーションの下流に配置されて、上流方向にベルト上に吹きつけるガスカーテンを含むことができる。例えば、当該装置を使用してコーティングを施す方法もまた開示される。
【図面の簡単な説明】
【０００５】
【図１】本明細書に記載された装置の概略図である。
【図２】本明細書に記載された別の装置の概略図である。
【図３】波長に対する反射率のグラフである。
【発明を実施するための形態】
【０００６】
本開示を通じて、「ａ」、「ａｎ」及び「ｔｈｅ」などの単数形は、しばしば便宜上使用されるが、単数形が単独のみであることが明示的に指定され、又は文脈によって明確に示されている場合を除いて、単数形は複数形を含むことを意味するものと理解されたい。
【０００７】
装置は、ベルトを移動させるための第１及び第２のローラを含むことができる。第１及び第２のローラは、任意の好適な材料で作製することができる。好適な材料としては、金属、セラミック、プラスチック、及び、ゴムで覆われた別の材料を含むゴムが挙げられる。ローラは、任意の好適なサイズとすることができる。ローラの幅は、使用されるベルトの幅によって決まる。ローラはベルトと同じ幅か又はわずかに広い幅とする場合がほとんどである。ローラの直径は、デバイスの利用可能なスペースなどの要因によって決まる。特定の直径は要求されないが、いくつかの好適なローラは、例えば５ｃｍ〜５０ｃｍの直径を有することができ、本発明者によって使用されるいくつかの例示的なローラの直径は２５．４ｃｍである。
【０００８】
特定の経路に沿ってベルトを導くために、１つ以上の追加のローラを使用することができる。この目的のために、１つ以上のステアリングユニットなどの他の要素もまた使用してもよい。ベルトの適切なテンションを維持するために、１つ以上のテンションコントローラを使用することができる。
【０００９】
ベルトは、その上にさまざまな層が堆積される基材とすることができる。ベルトは、ＬＢＬ堆積のための基材として使用することができる任意の物質とすることができる。例示的な基材として、ポリマー、布地、紙、又はマイクロスフェアを含有する転写接着フィルムなどの転写接着フィルムが挙げられる。使用することができるポリマーとしては、ポリエチレンテレフタレートなどのポリエステル（特にＥ．Ｉ．ＤｕＰｏｎｔ  ｄｅ  Ｎｅｍｏｕｒｓ  ａｎｄ  Ｃｏ．（Ｗｉｌｍｉｎｇｔｏｎ，ＤＥ，ＵＳＡ）の商品名ＭＥＬＩＮＥＸで入手可能なもの）、ポリカーボネート、ポリ塩化ビニル、ポリ塩化ビニリデン、スルホン化ポリエステル、アクリル（アクリル酸、アクリル酸エステル、メタクリル酸、メタクリル酸エステルなどのポリマー又はコポリマーなど）、及びポリウレタンが挙げられる。布地としては、医療用布地、織物などを挙げることができる。紙としては、セルロース又はセルロースベースのフィルムの任意の種類を挙げることができる。転写接着フィルムを使用することができる。好適な転写接着フィルムは、当該技術分野において公知であり、例えば、米国特許第７６４５３５５号に記載された方法に従って作製することができる。
【００１０】
ベルトは、第１の主表面と第２の主表面とを有することが多い。主表面は、（他の表面よりも）より広い幅及び表面積を有する２つの表面である。第１の主表面は、通常、第２の主表面の反対側にある。ベルトは、ベルトの高さに相当する２つの他の表面を有することもでき、これらの表面は、第１及び第２の副表面と呼び得る。
【００１１】
ベルトは無端ベルトとすることができる。かかる場合、このベルトは始点も終点もないループ状である。あるいは、ベルトは、別個の始点及び別個の終点を有してもよい。
【００１２】
ベルトの第１又は第２の主表面は、第１の自己制限的単層形成材料との結合、吸着、又はコーティングに好適にすることができる。表面がこの目的に好適でない場合は、好適にするために、任意の適切な方法によって、それを処理することができる。一般的に、かかる表面の改質は、表面をより親水性にするためのプラズマ処理又はコロナ処理によるものである。さまざまなプラズマ処理方法が知られており、任意の好適な方法を使用することができる。プラズマ処理の１つの好適な方法は、米国特許第７７０７９６３号に記載されている。１つの好適な処理フィルムは、ＳＫＣ，Ｉｎｃ（Ｃｏｖｉｎｇｔｏｎ，ＧＡ，ＵＳＡ）の商品名ＳＫＹＲＯＬで市販されている。
【００１３】
第１及び第２の自己制限的単層形成材料などのさまざまな材料を基本的に均一な方法でベルト上に被覆する、即ちベルトの幅にわたって基本的に均一な厚さにすることを容易にするために、ベルト経路の少なくとも一部について、ベルトの第１及び第２の主表面が地面に対して平行又はほぼ平行になるように、ベルトを装置内に配置することが有益となり得る。具体的には、ベルトを地面に対して５度以内の平行度とするように配置することが一般的である。特に、堆積ステーションに面するベルトの部分は、ほとんどの場合、地面に対して５度以内の平行度、あるいはより詳細には地面に平行である。
【００１４】
第１の堆積要素を含む堆積ステーションは、ベルトの第１の主表面に面するように配置することが一般的である。したがって、第１の堆積要素は、第１の自己制限的単層形成材料の少なくとも１つの単層をベルトに（しばしばベルトの第１の主表面に）付着させるように設計される。好適な第１の堆積要素としては、ロッドコータ、ナイフコータ、エアーナイフコータ、ブレードコータ、ロールコータ、スロットコータ、スライドコータ、カーテンコータ、グラビアコータ、及び噴霧器（sprayer）が挙げられる。１つ以上の噴霧器を使用することが最も一般的である。
【００１５】
堆積ステーションはまた、第２の堆積要素を含んでもよい。第２の堆積要素は、通常、第１の堆積要素の下流にある。一般的には、第２の堆積要素も、第１の主表面、即ち、第１の堆積要素が面する主表面と面するように配置される。これは、第２の堆積要素が、ベルト上で第１の自己制限的単層形成材料の上に第２の自己制限的単層形成材料を堆積させることを可能にするためである。
【００１６】
堆積ステーションはまた、リンス要素を含むことができる。リンス要素は、第２の堆積要素が使用される場合には、通常、第１の堆積要素の下流と、第２の堆積要素の上流との間に、配置される。リンス要素は、リンス液（rinse liquid）をベルトに適用するように作用する任意の要素又は要素の組み合わせであり得る。通常は、噴霧器が使用される。
【００１７】
リンス要素では、ベルトをリンスするためにリンス液を用いることが一般的である。好適なリンス液として、緩衝水などの水、及び、ベンゼン、トルエン、キシレン、ジエチルエーテルなどのエーテル、エチルアクリレート、ブチルアクリレート、アセトン、メチルエチルケトン、ジメチルスルホキシド、ジクロロメタン、クロロホルム、テレピン、ヘキサンなどを含む有機溶媒が挙げられる。
【００１８】
第１の自己制限的単層形成材料がベルトの第１の主表面に適用されて付着するように第１の堆積要素が配置されている限り、堆積ステーションの全体がベルトの第１の主表面又はその近傍に配置される必要はない。したがって、第１の堆積要素が、第１の自己制限的単層形成材料をベルトに付着させるための噴霧器を含む場合、この噴霧器は、ベルトの第１の主表面上に噴霧するように配置することができる一方、第１の自己制限的単層形成材料を貯蔵又は輸送するための１つ以上のホース、バルブ、及び容器、並びに他の構成要素を例えば含みうる堆積ステーションの他の構成要素は、そのうちの任意のいずれか又は全てが１つ以上の他の場所に配置され得る。
【００１９】
第１の堆積ステーションは、場合によっては、第１及び第２の自己制限的単層形成材料の堆積を容易にする他の要素を含むことができる。存在し得る他の要素の例としては、第１及び第２の自己制限的単層形成材料のうちの１つ以上を収容するための１つ以上の容器、かかる容器を第１及び第２の堆積要素に接続するための１つ以上のホース、水供給源などのリンス液供給源が挙げられ、１つ以上のホースは、リンス要素、さまざまなホース用流量計、さまざまな追加要素のためのガスケット又はコネクタなどを接続する。
【００２０】
第２の堆積ステーションもまた使用することができる。第１の堆積ステーションと同じ又は異なるように構成することができる第２の堆積ステーションは、一般的には少なくとも１つの堆積要素を有するが、リンス要素も含むことがほとんどである。第２の堆積は２つの堆積要素を有する場合が多い。最も一般的な構成では、第２の堆積ステーションは、２つの堆積要素及び１つのリンス要素を有する。２つのリンス要素が使用される場合もある。
【００２１】
追加の堆積ステーションを使用することもでき、各連続堆積ステーションは連続する堆積ステーションの下流にある。かかる追加の堆積ステーションは、本明細書に記載された第１又は第２の堆積ステーションと類似しており、それらの堆積ステーションと同じように、又は異なるように構成することができる。堆積される層の数に応じて、任意の数の堆積ステーションを使用することができる。いくつかの構成では、装置の堆積ステーションの数は合計で、例えば、少なくとも１個、少なくとも２個、少なくとも５個、少なくとも１０個、少なくとも２０個、少なくとも３０個、少なくとも４０個、少なくとも５０個、少なくとも６０個、少なくとも７０個、少なくとも８０個、少なくとも９０個、少なくとも１００個、少なくとも１５０個、又は少なくとも２００個である。
【００２２】
第１の自己制限的単層形成材料は、第１の液体の成分であることが多い。この場合、第１の液体は、通常、１つ以上の液体成分並びに第１の自己制限的単層形成材料を含んでいる。第１の自己制限的単層形成材料は、１つ以上の液体成分に溶解又は分散することができる。１つ以上の液体成分は、第１の自己制限的単層形成材料を溶解又は分散させるための任意の好適な液体であり得る。したがって、１つ以上の液体成分の正体（identity）は、第１の自己制限的単層形成材料の性質によって決まる。好適な液体成分としては、緩衝水などの水、及び、ベンゼン、トルエン、キシレン、ジエチルエーテルなどのエーテル、エチルアクリレート、ブチルアクリレート、アセトン、メチルエチルケトン、ジメチルスルホキシド、ジクロロメタン、クロロホルム、テレピン、ヘキサンなどを含む有機溶媒のうちの１つ以上を挙げることができる。
【００２３】
第２の自己制限的単層形成材料が一般的に使用され、第２の堆積要素によってベルトに付着され得る。第２の自己制限的単層形成材料は、第２の液体の成分とすることができる。第２の液体は、第２の自己制限的単層形成材料、並びに第１の液体に関して上述した液体成分のうちの１つ以上を含むことができる。
【００２４】
第１及び第２の自己制限的単層形成材料などの自己制限的単層形成材料は、連続的に適用される場合、ベルト上に二重層を形成するのに好適な任意の材料とすることができる。一般的には、第１及び第２の自己制限的単層形成材料は相補的であり、第１の自己制限的単層形成材料はそれ自体に結合せずに、第２の自己制限的単層形成材料、場合によっては、ベルトに結合するように、第１及び第２の自己制限的単層形成材料を選択する。第１及び第２の自己制限的単層形成材料に好適な相補的材料は当業者に公知であり、例えば、Ｐｏｌｙｍｅｒ  Ｓｃｉｅｎｃｅ：Ａ  Ｃｏｍｐｒｅｈｅｎｓｉｖｅ  Ｒｅｆｅｒｅｎｃｅ，Ｖｏｌｕｍｅ７  ｓｅｃｔｉｏｎ７．０９（Ｓｅｙｒｅｋ  ａｎｄ  Ｄｅｃｈｅｒ）に開示されている。例示的な材料としては、静電相互作用によって相互作用するもの、水素結合によって相互作用するもの、塩基対（base−pair）相互作用によって相互作用するもの、電荷移動（charge transfer）相互作用によって相互作用するもの、立体錯体化（stereo complexation）によって相互作用するもの、及びホスト−ゲスト相互作用によって相互作用するものが挙げられる。
【００２５】
静電相互作用によって相互作用してＬｂＬ層を形成することができる例示的な材料としては、カチオン性材料及びアニオン性材料、例えばポリカチオン及びポリアニオン、カチオン性粒子（ナノ粒子であり得る）及びアニオン性粒子（ナノ粒子であり得る）、ポリカチオン及びアニオン性粒子（ナノ粒子であり得る）、カチオン性粒子（ナノ粒子であり得る）及びポリアニオンなどが挙げられる。例示的なポリカチオンとしては、ポリ（アリルアミン塩酸塩）、ポリジアリルジメチルアンモニウムクロライド、及びポリエチレンイミンが挙げられる。例示的なポリアニオンとしては、ポリ（ナトリウム４−スチレンスルホナート）、ポリ（アクリル酸）、ポリ（ビニルスルホナート）が挙げられる。場合によっては、ヘパリン、ヒアルロン酸、キトサン、フミン酸などの天然高分子電解質も、ポリカチオン又はポリアニオンとして使用することができる。荷電した表面を有する粒子としては、シリカ（表面がどのように改質されるかに応じて正又は負に帯電した表面を有することができる）、チタニア及びアルミナなどの金属酸化物（シリカのように、表面がどのように改質されるかに応じて正又は負に帯電した表面を有することができる）、金属、ラテックス、及び帯電したタンパク質粒子を挙げることができる。
【００２６】
水素結合によって相互作用してＬｂＬ層を形成することができる例示的な材料としては、ポリアニリン、ポリビニルピロリドン、ポリアクリルアミド、ポリ（ビニルアルコール）及びポリ（エチレン酸化物）を挙げることができる。また、金ナノ粒子及びＣｄＳｅ量子ドットなどの粒子は、ＬｂＬ堆積に使用するための水素結合表面基で改質することができる。一般的には、酸素又は窒素原子に結合した水素原子を有する１つの水素結合供与体材料と、自由電子対を有する酸素原子、フッ素原子又は窒素原子を有する１つの水素結合受容体材料が相補的材料として選択される。
【００２７】
塩基対相互作用は、例えば、天然又は合成のＤＮＡ又はＲＮＡにおける同じ種類の塩基対合に基づいて、ＬｂＬ層を形成することができる。
【００２８】
電荷移動相互作用は、一方の層が電子供与基を有し、他方が電子受容基を有するＬｂＬ二重層を形成することができる。使用可能な電子受容体の例として、ポリ（無水マレイン酸）、ポリ（ヘキサニルビオロゲン）、カーボンナノチューブ、及びジニトロベンジルシルセスキオキサンを挙げることができる。使用可能な電子供与体の例として、ポリ（カルバゾールスチレン）などのカルバゾリル含有ポリマー、有機アミン、ポリ（ジチアフルバレン）などの電子不足π共役ポリマー、及びポリエチレンイミンが挙げられる。
【００２９】
立体錯体化は、アイソタクチック及びシンジオタクチックポリ（メタクリル酸メチル）並びに鏡像異性のＬ−及びＤ−ポリラクチドなどの明確な相補的立体化学を有する材料間にＬｂＬ層を形成するために使用することができる。
【００３０】
好適なホスト材料層が好適なゲスト層上に堆積された場合、又はその逆の場合に、ホストゲスト相互作用を用いてＬｂＬ層を形成することができる。ビオチン及びストレプトアビジンは、ＬｂＬ二重層を形成するために使用できる１つのホスト−ゲスト対である。酵素又は抗体もまた、それらの基質と対になってＬｂＬ二重層を形成することができる。例としては、グルコースオキシダーゼ及びグルコースオキシダーゼ抗体、マレイミド及び血清アルブミンが挙げられる。
【００３１】
方向性ガスカーテン生成要素は、第１の堆積ステーションの下流に配置され、第２の堆積ステーションが使用される場合には、第２の堆積ステーションの上流に配置され得る。第１の方向性ガスカーテン生成要素は、通常は、ベルトの、第１の堆積ステーションと同じ表面に面し、使用時に、ベルトの外側表面上に吹きつけるガスカーテンを提供する。ガスカーテンは、通常、ベルトの過剰な第１の自己形成単層材料の計量（即ち、物理的に除去するか又は脱落させる）と、堆積ステーションの下流に残っている余分な液体の乾燥（即ち蒸発を促進するか又は生じさせる）を同時に行うために、高圧で吹きつけられる。方向性ガスカーテン生成要素は、通常、ベルトに対して垂直又はほぼ垂直になるように配置される。第２、第３、第４、又は更なる堆積ステーションを使用することもできる。かかる更なる堆積ステーションは、通常、上述した堆積ステーションと同じ構成を有する。使用される場合、任意の第２、第３、第４又は更なる堆積ステーションは、ベルトの第１又は第２の主表面のいずれかに追加の自己制限的単層形成材料を付着させるように配置することができる。
【００３２】
エアーナイフとして知られることもある方向性ガスカーテン生成要素は、当該分野で公知であり、例えば、ＳＵＰＥＲ  ＡＩＲ  ＫＮＩＦＥ（ＥＸＡＩＲ  Ｃｏｒｐ．，ＯＨ，ＵＳＡ）の商品名で市販されている。かかるデバイスは、高速で移動する強制空気の狭小な流れを生成する。強制空気の流れは、通常、ベルトの全幅がガスカーテンにとらえられ、強制空気に曝されるように、ベルトの幅以上の幅を有する。
【００３３】
本明細書に記載された装置又は方法のいずれにおいても、方向性ガスカーテン生成要素は、ベルトに対して所望の角度でガスカーテンを向けるように配置することができる。この角度は、一般的には８０°以上、より詳細には８５°以上である。９０°の角度が最も一般的である。角度が９０°未満である場合、方向性ガスカーテン生成要素は、空気が上流側へ、即ち先行する堆積要素へ向けて吹き出すように配置されることが最も多い。
【００３４】
本明細書に記載された装置又は方法のいずれにおいても、方向性ガスカーテン生成要素は、ベルトに対して適切な距離に配置することができる。方向性ガスカーテン生成要素上のガス出口とベルトとの間の距離は、「間隙」として知られることもある。この間隙が大きすぎると、ウェブが十分乾燥しない可能性がある。この間隙は、通常０．８ｍｍ以下、例えば０．７５ｍｍ以下、０．７ｍｍ以下、０．６５ｍｍ以下、０．６ｍｍ以下、０．５５ｍｍ以下、又は０．５ｍｍ以下である。
【００３５】
方向性ガスカーテン生成要素を通るガス（通常は空気）の流量は、ベルトの乾燥に影響を及ぼし得る別のパラメータである。ガスの流量は、一般的には、ガスカーテンの長さ当たりの流量（「長さ当たりの流量」）として測定され、この値はｍ２／ｓの単位である。長さ当たりの流量が小さすぎると、ベルト上の液体の計量及び乾燥にガスカーテンが効果的とはならない可能性がある。長さ当たりの一般的な流量（ｍ２／ｓ単位）は、０．０２以上、０．０２以上、０．０２４以上、０．０２５以上、０．０２６以上、０．０２８以上、又は０．０３以上である。
【００３６】
（第１及び第２の自己制限的単層形成材料の数を超える）追加の自己制限的単層形成材料を第１の主表面に付着させるために第２、第３、第４、又は更なる堆積ステーションが使用される場合、さまざまな堆積要素は通常、相補的な自己制限的単層形成材料の交互の層がベルト上に堆積されるように配置される。例えば、４つの堆積ステーションを使用する場合、第１の堆積ステーションでは、カチオン性ポリジアリルジメチルアンモニウムクロライドを堆積させ、第２の堆積ステーションでは、アニオン性ポリ（アクリル酸）を堆積させ、第３の堆積ステーションでは、カチオン表面を有する改質シリカ粒子を堆積させ、更に、第４の堆積ステーションでは、アニオン性（即ち、部分的に脱プロトン化された）ヒアルロン酸を堆積させてもよい。
【００３７】
第２、第３、第４又は更にそれ以上の堆積ステーションが使用される場合、各々は、通常、関連付けられた堆積ステーションの下流にあって任意の後続の堆積ステーションの上流に配置された関連付けられた方向性ガスカーテン生成要素を有する。これらの第２、第３、第４又は更なる方向性ガスカーテン生成要素は、一般的には、上述の方向性ガスカーテン生成要素と同じ特徴を有する。
【００３８】
本装置はまた、第１のバッキング要素を含むことができ、この要素は、ベルトの少なくとも一部が第１のバッキング要素と堆積ステーションとの間に介在するように配置される。この第１のバッキング要素は、ベルトから脱落し得る過剰な材料がベルト又は装置の他の部分を汚染するのを防止するのに有用であり得る。第１のバッキング要素は、任意の好適な材料で作製することができるが、通常はプラスチック、金属又はセラミックである。これは、非粘着性コーティングなどの好適なコーティングで被覆することができる。一般的な非粘着性コーティングとしては、ポリ（テトラフルオロエチレン）がある。
【００３９】
本装置は、第２のバッキング要素を更に含むことができ、この要素は、ベルトの少なくとも一部分が第２のバッキング要素と方向性ガスカーテン生成要素との間に介在するように配置される。第２のバッキング要素は、存在する場合、第１のバッキング要素と同じ目的を果たすことができ、同じ材料で作製することができる。
【００４０】
第２、第３、第４、又は更なる堆積ステーション又は方向性ガスカーテン生成要素が使用される場合、対応する追加の更なるバッキング要素を使用してもよい。各バッキング要素は、ベルトの一部が堆積ステーション又は方向性ガスカーテン生成要素とその対応するバッキング要素との間を通過するように、特定の堆積ステーション又はガスカーテン生成要素に対応することができる。２つ以上のバッキング要素を一体化することができ、即ち、それらは単一の要素の異なる部分とすることができる。かかる一体化は必須ではない。
【００４１】
バッキング要素は必須ではない。更に、対応するバッキング要素を有し得る堆積ステーション又は方向性ガスカーテン生成要素がある場合もない場合も考えられる。これは、堆積ステーションとローラとの間にベルトの一部分が配置されるように堆積ステーションが配置される場合であり得る。しかし、ベルトがこのように配置されていない場合でも、バッキング要素は必須でないことがある。
【００４２】
使用時には、本明細書に記載された装置は、ベルトが好適な速度で移動している間に、第１の自己制限的単層形成材料の単層又は第２の自己制限的単層形成材料の単層をベルトに付着させることができる。単層をベルト上に堆積させる限り、任意の速度を使用することができる。好適な速度は、例えば、少なくとも０．２５ｍ／ｓ、少なくとも０．５０ｍ／ｓ、少なくとも０．７５ｍ／ｓ、少なくとも１ｍ／ｓ、少なくとも１．２５ｍ／ｓ、又は少なくとも１．５ｍ／ｓとしてもよい。
【００４３】
上述などの装置は、基材上に交互積層のコーティングを作製する方法において使用することができる。この方法は、第１のローラと第２のローラの周囲でベルトの形態をした基材にテンションをかけることを含むことができる。次いで、第１の自己制限的単層形成材料を含む第１の液体をベルト上に適用しながら、最初の回転の間、ベルトを第１のローラ及び第２のローラの周囲で移動させてもよい。方向性ガスカーテン生成要素を連動させて、ベルトから液体を計量し、かつベルトを乾燥させることを同時に行うができる。結果として、第１の自己制限的単層形成材料の少なくとも単層がベルト上に堆積される。
【００４４】
第２、第３、又は更なる堆積ステーションを使用する場合、それらを連動させて、第２、第３、又は更なる自己制限的単層形成材料の第２、第３、又は更なる単層を形成することができる。
【００４５】
３つ以上の種類の材料を２つ以上の堆積ステーションを使用せずにベルトに付着させるために、動作中に、任意の自己制限的単層形成材料を変更することが可能である。例えば、本明細書に記載された装置は、第１の堆積ステーションがポリクオタニウムカチオンを堆積させ、第２の堆積ステーションがポリスチレンスルホネートアニオンを堆積させるように構成することができる。ポリクオタニウムカチオンの層とポリスチレンスルホネートの層を付着させた後、ポリクオタニウムをポリトリメチルアンモニウムエチルメタクリレートなどの別のカチオン性材料に取り替えることができ、ポリカチオンをアニオン性シリカナノ粒子などの別のアニオン性材料に取り替えることができる。続いて、ポリトリメチルアンモニウムエチルメタクリレートの層及びアニオン性シリカナノ粒子の層をベルトに付着させることができる。結果として生じるベルトは、ポリクオタニウムの層、ポリスチレンスルホネートの層、ポリトリメチルアンモニウムエチルメタクリレートの層、及びアニオン性シリカナノ粒子の層を有することになる。この手順は、空間又は他の制約によって２つ以上の堆積ステーションの使用ができない場合に特に有用である。
【００４６】
ベルトは、第１のローラ及び第２のローラの周囲を移動して、第１の自己制限的単層形成材料の少なくとも１つの層と、第２の堆積ステーションを配置する場合には、第２の自己制限的単層形成材料の少なくとも１つの層を、ベルト上に交互に堆積させることができる。ベルトが無端ベルトである場合、ベルトは第１のローラ及び第２のローラの周囲を任意の好適な回数だけ回転することができ、各回転によって単層又は二重層が表面に付着される。この種類の連続プロセスでは、終了点に達するまでベルトの移動を停止する必要はない。基材の最終用途に応じて、所望の終了点は、所定の数の単層が堆積した時点、所定の堆積時間が経過した時点、所定の厚さを達成した時点、又はコーティングの所定の、光学的、化学的若しくは物理的特性を達成した時点とすることができる。
【００４７】
ベルトが明確な始点と終点を有する場合、装置は、ベルトが無端であるときに使用されるプロセスと比較して、幾分異なるプロセスで操作することができる。端部を有するベルトに有用なプロセスの実施例では、１つの堆積ステーションを有する装置を通過することによって、ベルト上に少なくとも１つの単一層又は二重層を提供することができる。２つ以上の堆積ステーションが装置内で使用される場合、ベルトが１回装置を通過すると、追加の層を付着させることができる。一般的には、本装置は、堆積される層毎に１つの堆積ステーションを有する。しかし、必要であれば、ベルトを装置から取り外して、ベルトの始点から追加のコーティングを開始するためにベルトを再装填してもよい。
【００４８】
本明細書に記載された装置の特定の実施形態の概略を示す図を参照すると、図１は、第１のローラ１００と第２のローラ１１０の周囲でテンションをかけられて方向Ｄに移動するベルト１を有する装置１０を示している。追加のローラ１２０も存在する。堆積ステーション１３０は、第１の堆積要素１３１、第１の堆積要素１３１の下流に配置されたリンス要素１３１２、及びリンス要素１３２の下流に配置された第２の堆積要素１３３を含んでいる。方向性ガスカーテン生成要素１４０は、堆積ステーション１３０の下流に配置される。
【００４９】
図２は、第１のローラ２１０及び第２のローラ２２０の周囲でテンションをかけられたベルト２００を有する装置２０を示す。追加のローラ２１１，２１２，２１３，２１４，２１５，２１６，２１７，２１８，２１９，２２１、及び２２２もまた、ベルト２００を案内して移動させるために存在する。使用時には、ベルトはローラ２１０から方向Ｅに巻き戻され、テンションコントローラ２３０を通過するが、このテンションコントローラ２３０はベルトの適切なテンションを維持するものである。続いて、ベルトは、堆積ステーション２４０を通過し、ここで、この図の噴霧器である第１の堆積要素２４１は、ベルト上に第１の自己制限的単層形成材料（図示せず）を含む第１の液体（図示せず）を噴霧する。リンス要素２４２はベルトから過剰の第１の液体をリンスし、この図の噴霧器である第２の堆積要素２４３は、ベルト上に第２の自己制限的単層形成材料（図示せず）を含む第２の液体（図示せず）を噴霧する。方向性ガスカーテン生成要素２５０は、堆積ステーション２４０の下流に配置され、ベルトから残留する液体の計量と、ベルトの乾燥を同時に行う。
【００５０】
例示的な実施形態の列挙
以下の実施形態は、本開示の特定の特徴を説明するために列挙されており、
限定することを意図するものではない。
【００５１】
実施形態１．  装置であって、
ベルトを移動させるための第１のローラと、
ベルトを移動させるための第２のローラと、
第１のローラ及び第２のローラの周囲でテンションをかけられたベルトと、
ベルトに面するように配置された堆積ステーションであって、
第１の自己制限的単層形成材料の単層をベルトに付着させるための第１の堆積要素と、
リンス要素と、
第２の自己制限的単層形成材料の単層をベルトに付着させるための第２の堆積要素と、を含む、堆積ステーションと、
堆積ステーションの下流に配置されて、ベルト上に上流方向に吹きつけるガスカーテンを提供する、方向性ガスカーテン生成要素と、を備える装置。
【００５２】
実施形態１ａ．  少なくとも第２の堆積ステーションを更に備える、実施形態１に記載の装置。
【００５３】
実施形態２．  当該装置は第１のバッキング要素を更に備え、第１のバッキング要素は、ベルトの少なくとも一部分がバッキング要素と方向性ガスカーテン提供要素との間に介在するように配置される、実施形態１又は１ａに記載の装置。
【００５４】
実施形態３．  当該装置は第２のバッキング要素を更に備え、第２のバッキング要素は、第１のバッキング要素と同じであっても異なっていてもよく、ベルトの少なくとも一部は第２のバッキング要素と堆積ステーションとの間に介在するように配置されている、実施形態１、１ａ又は２に記載の装置。
【００５５】
実施形態４．  第１の堆積要素及び第２の堆積要素のうちの少なくとも１つは噴霧器である、実施形態１〜３のいずれかに記載の装置。
【００５６】
実施形態５．  第１の堆積要素と第２の堆積要素の双方が噴霧器である、実施形態１〜４のいずれかに記載の装置。
【００５７】
実施形態６．  第１の堆積要素及び第２の堆積要素のうちの少なくとも１つは、ナイフコータ又はエアーナイフコータである、実施形態１〜４のいずれかに記載の装置。
【００５８】
実施形態７．  方向性ガスカーテン生成要素は、ベルトに付着されていない液体、カチオン性材料、又はアニオン性材料を除去するのに十分な圧力を有する方向性ガスカーテンを生成する、実施形態１〜６のいずれかに記載の装置。
【００５９】
実施形態８．  当該装置は、ベルトが少なくとも０．２５ｍ／ｓの速度で移動している間に、カチオン性材料又はアニオン性材料の単層をベルトに付着させることができる、実施形態１〜７のいずれかに記載の装置。
【００６０】
実施形態９．  当該装置は、ベルトが少なくとも０．５ｍ／ｓの速度で移動している間に、カチオン性材料又はアニオン性材料の単層をベルトに付着させることができる、実施形態１〜８のいずれかに記載の装置。
【００６１】
実施形態１０．  当該装置は、ベルトが少なくとも０．７５ｍ／ｓの速度で移動している間に、カチオン性材料又はアニオン性材料の単層をベルトに付着させることができる、実施形態１〜９のいずれかに記載の装置。
【００６２】
実施形態１１．  ベルトは無端ベルトである、実施形態１〜１０のいずれかに記載の装置。
【００６３】
実施形態１２．  ベルトは少なくとも１つの端部を有する、実施形態１〜１１のいずれかに記載の装置。
【００６４】
実施形態１３．  第１の自己制限的単層形成材料は、カチオン性材料又はアニオン性材料のうちの１つだけであり、
第２の自己制限的単層形成材料は、カチオン性材料又はアニオン性材料のうちの１つだけであり、
第１の自己制限的単層形成材料及び第２の自己制限的単層形成材料のうちの一方だけがカチオン性材料であり、他方がアニオン性材料であることを条件とする、
実施形態１〜１２のいずれかに記載の装置。
【００６５】
実施形態１４．  基材上に交互積層のコーティングを作製する方法であって、
（ａ）ベルトが堆積ステーションに面するように、第１のローラ及び第２のローラの周囲でベルトの形態をした基材にテンションをかけることであって、
堆積ステーションは、
第１の自己制限的単層形成材料の少なくとも単層をベルトに付着させるための第１の堆積要素を含む、ことと、
（ｂ）第１の堆積要素を連動させてベルト上に第１の自己制限的単層形成材料を含む第１の液体を適用しながら、ベルトを最初の回転の間、第１のローラ及び第２のローラの周囲で移動させることと、
（ｃ）堆積ステーションの下流に配置された方向性ガスカーテン生成要素を連動させて、ベルトからの液体の計量とベルトの乾燥を同時に行うガスカーテンを提供することと、を含む方法。
【００６６】
実施形態１５．  堆積ステーションは、
第１の堆積要素の下流に配置されたリンス要素と、
当該リンス要素の下流に配置されて第２の自己制限的単層形成材料の単層をベルトに付着させるための第２の堆積要素と、を更に含み、
当該方法は、
（ｄ）リンス要素を連動させることと、
（ｅ）第２の堆積要素を連動させてベルト上に第２の自己制限的単層形成材料の少なくとも単層を付着させることと、を更に含む、実施形態１４に記載の方法。
【００６７】
実施形態１６．  当該装置は実施形態１〜１３のいずれかに記載の装置である、実施形態１５に記載の方法。
【００６８】
実施形態１７．  ベルトは無端ベルトである、実施形態１５又は１６に記載の方法。
【００６９】
実施形態１８．  所定数の単層のうちの少なくとも１つが堆積されるまで、所定の時間が経過するまで、所定の厚さが達成されるまで、所定の、光学的、化学的又は物理的特性が達成されるまで、ベルトは移動を停止しない、実施形態１６又は１７に記載の方法。
【００７０】
実施形態１９．  ベルトは第１の端部及び第２の端部を有し、ステップ（ｂ）は、ベルトを第２のローラの周囲で巻きながら、第１のローラからベルトを巻き戻すことを更に含む、実施形態１５〜１８のいずれかに記載の方法。
【００７１】
実施形態２０．
（ｆ）堆積ステーションを解除することと、
（ｇ）堆積ステーションが解除されている間にベルトを第２のローラから第１のローラに巻き戻すことと、を更に含む、実施形態１８に記載の方法。
【００７２】
実施形態２１．  ステップ（ａ）〜（ｇ）の各々のステップが少なくとも更にもう１回順番に繰り返される、実施形態２０に記載の方法。
【００７３】
実施形態２２．  当該方法は、第２のローラからベルトを取り外し、第１のローラ上のベルトを取り替えることを更に含む、実施形態２０又は２１に記載の方法。
【００７４】
実施形態２３．  第１の自己制限的単層形成材料は、カチオン性材料又はアニオン性材料のうちの１つだけであり、第２の自己制限的単層形成材料は、カチオン性材料又はアニオン性材料のうちの１つだけであり、第１の自己制限的単層形成材料及び第２の自己制限的単層形成材料のうちの一方だけがカチオン性材料であり、他方がアニオン性材料であることを条件とする、実施形態１４〜２２のいずれかに記載の方法。
【００７５】
実施形態２４．  実施形態１〜１３のいずれかに記載の装置を用いて実施される、実施形態１４〜２３のいずれかに記載の方法。
【００７６】
実施形態２５．  少なくとも第１の方向性ガスカーテン生成要素は、ベルトに対して８０°〜９０°の角度でベルトに向いている、実施形態１〜２４のいずれかに記載の装置又は方法。
【００７７】
実施形態２６．  少なくとも第１の方向性ガスカーテン生成要素がベルトに対して８５°〜９０°の角度でベルトに向いている、実施形態１〜２５のいずれかに記載の装置又は方法。
【００７８】
実施形態２７．  少なくとも第１の方向性ガスカーテン生成要素が、ベルトに対して９０°の角度でベルトに向いている、実施形態１〜２６のいずれかに記載の装置又は方法。
【００７９】
実施形態２８．  各方向性ガスカーテン生成要素は、実施形態２４〜２７のいずれかに特定された角度でベルトに向いている、実施形態１〜１３のいずれかに記載の装置又は方法。
【００８０】
実施形態２９．  第１の方向性ガスカーテン生成要素とベルト表面との間の間隙は、０．８ｍｍ以下、０．７５ｍｍ以下、０．７ｍｍ以下、０．６５ｍｍ以下、０．６ｍｍ以下、０．５５ｍｍ以下、又は０．５ｍｍ以下である、実施形態１〜２８のいずれかに記載の装置又は方法。
【００８１】
実施形態３０．  各方向性ガスカーテン生成要素とベルト表面との間の間隙は、０．８ｍｍ以下、０．７５ｍｍ以下、０．７ｍｍ以下、０．６５ｍｍ以下、０．６ｍｍ以下、０．５５ｍｍ以下、又は０．５ｍｍ以下である、実施形態１〜２９のいずれかに記載の装置又は方法。
【００８２】
実施形態３１．  各方向性ガスカーテン生成要素によって生成される長さ当たりの空気流量は、上述の要素が連動されたときに、ｍ２／ｓの単位で、０．０２以上、０．０２以上、０．０２４以上、０．０２５以上、０．０２６以上、０．０２８以上、又は０．０３以上である、実施形態１〜３０のいずれかに記載の方法。
【００８３】
実施形態３２．  当該方法の持続時間の少なくとも一部の間、ベルトは、少なくとも０．２５ｍ／ｓ、少なくとも０．５ｍ／ｓ、又は少なくとも０．７５ｍ／ｓの速度で移動する、実施形態１〜３０のいずれかに記載の方法。
【００８４】
実施形態３３．  当該装置は、少なくとも２個、少なくとも５個、少なくとも１０個、少なくとも２０個、少なくとも３０個、少なくとも４０個、少なくとも５０個、少なくとも６０個、少なくとも６０個、少なくとも７０個、少なくとも８０個、少なくとも９０個、少なくとも１００個、少なくとも１５０個、又は少なくとも２００個の堆積ステーションを備える、実施形態１〜３２のいずれかに記載の装置又は方法。
【００８５】
実施例のセクション
材料
ポリジアリルジメチルアンモニウムクロライド（ＰＤＡＣ）は水中の２０ｍＭ（繰り返し単位質量に基づく）溶液として使用し、分子量（ＭＷ）１００〜２００Ｋを有し、Ｓｉｇｍａ  Ａｌｄｒｉｃｈ（Ｓｔ．Ｌｏｕｉｓ，ＭＯ，ＵＳＡ）から水中２０重量％溶液として入手した。
【００８６】
ＳｉＯ２ナノ粒子は水中の９．６ｇ／Ｌコロイド分散液として使用し、Ｌｕｄｏｘ  ＡＳ−４０という商品名でＳｉｇｍａ  Ａｌｄｒｉｃｈから水中４０重量％懸濁液として入手した。
【００８７】
テトラメチルアンモニウムクロライド（ＴＭＡＣｌ）は、Ｓａｃｈｅｍ  Ｉｎｃ．（Ａｕｓｔｉｎ，ＴＸ）から水中の５０重量％溶液として入手した。
【００８８】
テトラメチルアンモニウムヒドロキシド（ＴＭＡＯＨ）は、Ａｌｆａ  Ａｅｓａｒ（Ｗａｒｄ  Ｈｉｌｌ，ＭＡ）から水中の２．３８重量％溶液として入手した。
【００８９】
１０１．６ミクロンの厚さの下塗りポリエチレンテレフタレート（ＰＥＴ）は、ＳＫＣ，Ｉｎｃ．からＳＫＹＲＯＬ  ＳＨ４０の商品名で入手した。
【００９０】
スプレーノズルは、Ｓｐｒａｙｉｎｇ  Ｓｙｓｔｅｍｓ  Ｃｏ．（Ｗｈｅａｔｏｎ，ＩＬ  ＵＳＡ）から、ＴＰＵ−４００１Ｅ  ＳＳの商品名で入手した。
【００９１】
分枝状ポリエチレンイミン（ＰＥＩ）は、水中の０．１重量％溶液として使用し、２５，０００ｇ／ｍｏｌの分子量を有し、Ｓｉｇｍａ  Ａｌｄｒｉｃｈ（Ｓｔ．Ｌｏｕｉｓ，ＭＯ，ＵＳＡ）から入手した。
【００９２】
ポリ（アクリル酸）（ＰＡＡ）は水中の０．２重量％溶液として使用し、１００，０００ｇ／ｍｏｌの分子量を有し、水中の３５重量％溶液としてＳｉｇｍａ  Ａｌｄｒｉｃｈ（Ｓｔ．Ｌｏｕｉｓ，ＭＯ，ＵＳＡ）から入手した。
【００９３】
実験条件
図１に記載された装置を使用して、本明細書に記載されたデータを生成した。操作条件は表１に記載されている。ＰＤＡＣを繰り返し単位に関して２０ｍＭの濃度で使用し、ＴＭＡＯＨの添加によりｐＨを１０．０に調整した。ＳｉＯ２は、ＴＭＡＣｌ（最終ＴＭＡＣｌ濃度は４８ｍＭ）と混合した９．６ｇ／Ｌの濃度で使用し、ＴＭＡＯＨの添加によりｐＨを１１．５に調整した。
【００９４】
厚さの測定は、Ｆｉｌｍｅｔｉｃｓ（Ｓａｎ  Ｄｉｅｇｏ，ＣＡ）Ｆ１０−ＡＲ反射率計を使用して行った。測定のサンプルは、サンプルが同じ数のカチオン及びアニオンの層を有することを確実にするために、アニオン堆積ステーションの下流及びカチオン堆積ステーションの上流のベルトの一部分から採取した。
【表１】
2018530424.tif 000003
【００９５】
実施例１
ＰＤＡＣ溶液をベルトの全回転の間スプレーした。これに続いて、全回転の間のＤＩ水を大量に用いてリンスすること、次に少量でリンスすること、続いて相補的なＳｉＯ２溶液によりリンスすること、及びＤＩ水を用いて更に２回リンスすることを続けた。このプロセスを行うと、基材上に単一の二重層が一度コーティングされる。このプロセスを合計７つの二重層について繰り返した。
【００９６】
結果として生じるコーティングは、０．７％のヘイズ及び９５．８％の可視光透過率（ＢＹＫ−Ｇａｒｄｎｅｒ（Ｇｅｒｅｔｓｉｒｅｄ，Ｇｅｒｍａｎｙ）のＨａｚｅ  Ｇａｒｄ  Ｐｌｕｓで測定）を有していた。コーティングは、Ｆｉｌｍｅｔｒｉｃｓ  Ｆ１０−ＡＲ反射率計を用いて測定し１３５．６ｎｍの厚さとなった。Ｆｉｌｍｅｔｒｉｃｓ  Ｆ１０−ＡＲ反射率計を用いて、３８０ｎｍと８００ｎｍとの間の波長における％反射率を測定したところ、図３のような結果となった。
【００９７】
実施例２〜２５
２つのローラの間でＳＫＹＲＯＬベルトにテンションがかけられた。第１のローラの上流のベルト上に、液体を噴霧するための噴霧器を設置した。方向性ガスカーテン生成要素を第１のローラに垂直に配置した。各実験の開始時に、ベルトを表示された速度で移動させ、水噴霧器を水の特定の流量で作動させた。エアーナイフとローラとの間の距離、方向性ガスカーテン生成要素によって生成されるガスの地面に対する角度、及び方向性ガスカーテン生成要素を通る空気の流量を、各実験の順番に変化させて、方向性エアカーテン生成要素の下流に乾燥したベルトをうまく生成する条件を決定した。乾燥は、移動するウェブにラテックス片を接触することによって決定した。湿ったウェブはラテックスにマークを残すが、乾燥したウェブはマークを残さない。「乾燥までの距離」は、ベルトが乾燥していた点までのエアーナイフから下流の距離である。第２のローラは、方向性ガスカーテン生成要素から４３．２ｃｍ下流にあった。したがって、乾燥までの距離がないということは、ウェブが第２のローラに達したときにウェブがまだ湿っていることを意味する。乾燥までの距離が０であることは、ウェブが方向性ガスカーテン生成要素の下流の、測定を取り得る最も早い点にあったことを示している。
【００９８】
これらの実験結果を表２の一覧表に示す。表２において、「長さ当たりの流量」は、方向性ガスカーテン生成要素を通る空気の全流量を、この要素によって生成されるガスカーテンの長さで除したものである。「角度」は、地面に対するガスカーテンの角度であり、ガスカーテンは全ての場合においてベルトに対して垂直である。「水の流量」は、第１のローラの上流のベルトに噴霧された水の流量である。「ベルトとの間隙」は、方向性ガスカーテン生成要素の開口とベルトの湿った表面との間の距離である。「乾燥までの距離」は上で定義されている。
【表２】
2018530424.tif 000004
【図１】
2018530424.tif 000005
【図２】
2018530424.tif 000006
【図３】
2018530424.tif 000007
【国際調査報告】
2018530424.tif 000008
2018530424.tif 000009